(57)【要約】【課題】消色状態のインクジェット記録を行うことにより、第三者によるその文書の判読を不可能にして機密性を高め、必要な時のみ加熱装置によって発色させて判読可能とし、判読後に再度、消色することが可能なインクジェット熱記録用インクの提供。【解決手段】（１）着色剤、湿潤剤、溶媒、及び特定構造のポリオキシエチレン誘導体から選択された少なくとも１種の分散剤から成り、該着色剤が可逆性感熱材料である染料であり、顕色剤を塗布した記録紙に印字した後の加熱温度を変えることにより印字画像の発色、消色を行うことが出来るインクジェット熱記録用インク。（２）着色剤と分散剤の重量比率が１：０．０１〜１：１である（１）記載のインクジェット熱記録用インク。【選択図】        図１
2004175843.tif 000002
【特許請求の範囲】
【請求項１】
着色剤、湿潤剤、溶媒、及び下記一般式（１）のポリオキシエチレンアルキルフェニルエーテル、一般式（２）のポリオキシエチレンアルキルフェニルエーテル誘導体、一般式（３）のポリオキシエチレンアルキルフェニルエーテル硫酸塩、一般式（４）のポリオキシエチレンアルキルフェニルエーテル硫酸塩誘導体、一般式（５）のポリオキシエチレンジアルキルフェニルエーテル、一般式（６）のポリオキシエチレンジアルキルフェニルエーテル誘導体、一般式（７）のポリオキシエチレンアルキルフェニルエーテルホルムアルデヒド縮合物、一般式（８）のポリオキシエチレンフェニルエーテル誘導体ホルムアルデヒド縮合物、一般式（９）のアルキルフェニル誘導体ホルムアルデヒド縮合物の何れかから選択された少なくとも１種の分散剤から成り、該着色剤が可逆性感熱材料である染料であり、顕色剤を塗布した記録紙に印字した後の加熱温度を変えることにより印字画像の発色、消色を行うことが出来るインクジェット熱記録用インク。
【化１】
2004175843.tif 000062
（式中、Ｒは炭素数６〜１０のアルキル基であり、ｎは１〜２０である。）
【化２】
2004175843.tif 000063
（式中、Ｒは炭素数６〜１０のアルキル基、ＸはＯＨ、ＮＨ２、ＳＯ３Ｎａ、ＣＯＯＮａ、ＣＯＯＫ、ＯＣＨ３の何れか、ｎは１〜２０である。）
【化３】
2004175843.tif 000064
（式中、Ｒは炭素数６〜１０のアルキル基であり、ｎは１〜２０である。）
【化４】
2004175843.tif 000065
（式中、Ｒは炭素数６〜１０のアルキル基、ＸはＯＨ、ＮＨ２、ＳＯ３Ｎａ、ＣＯＯＮａ、ＣＯＯＫ、ＯＣＨ３の何れか、ｎは１〜２０である。）
【化５】
2004175843.tif 000066
（式中、Ｒは炭素数６〜１０のアルキル基であり、ｎは１〜２０である。）
【化６】
2004175843.tif 000067
（式中、Ｒは炭素数６〜１０のアルキル基、ＸはＯＨ、ＮＨ２、ＳＯ３Ｎａ、ＣＯＯＮａ、ＣＯＯＫ、ＯＣＨ３の何れか、ｎは１〜２０である。）
【化７】
2004175843.tif 000068
（式中、Ｒは炭素数６〜１０のアルキル基であり、ｍは１〜５、ｎは１〜２０である。）
【化８】
2004175843.tif 000069
（式中、ＸはＯＨ、ＮＨ２、ＳＯ３Ｎａ、ＣＯＯＮａ、ＣＯＯＫ、ＯＣＨ３の何れか、ｍは１〜５、ｎは１〜２０である。）
【化９】
2004175843.tif 000070
（式中、Ｒは炭素数６〜１０のアルキル基、ＸはＯＨ、ＮＨ２、ＳＯ３Ｎａ、ＣＯＯＮａ、ＣＯＯＫ、ＯＣＨ３の何れか、ｍは１〜５である。）
【請求項２】
着色剤、湿潤剤、溶媒、及び下記一般式（１０）のポリオキシエチレン脂肪酸エステル、一般式（１１）のポリオキシエチレン脂肪酸エステル誘導体、一般式（１２）のポリオキシエチレンジ脂肪酸エステル、一般式（１３）のポリオキシエチレンジ脂肪酸エステル誘導体、一般式（１４）のポリオキシエチレンアルキルエーテル、一般式（１５）のポリオキシエチレンアルキルエーテル誘導体、一般式（１６）のポリオキシエチレンジアルキルエーテル、一般式（１７）のポリオキシエチレンジアルキルエーテル誘導体、一般式（１８）のポリオキシエチレンアルキルエーテル脂肪酸エステル、一般式（１９）のポリオキシエチレンアルキルエーテル脂肪酸エステル誘導体の何れかから選択された少なくとも１種の分散剤から成り、該着色剤が可逆性感熱材料である染料であり、顕色剤を塗布した記録紙に印字した後の加熱温度を変えることにより印字画像の発色、消色を行うことが出来るインクジェット熱記録用インク。
【化１０】
2004175843.tif 000071
（式中、Ｒは炭素数６〜１０のアルキル基であり、ｎは１〜２０である。）
【化１１】
2004175843.tif 000072
（式中、ＹはＯＨ、ＮＨ２、ＳＯ３Ｎａ、ＣＯＯＮａ、ＣＯＯＫ、ＯＣＨ３の何れかであり、ｍは５〜９、ｎは１〜２０である。）
【化１２】
2004175843.tif 000073
（式中、Ｒ、Ｒ′は炭素数６〜１０のアルキル基であり、ｎは１〜２０である。）
【化１３】
2004175843.tif 000074
（式中、ＹはＯＨ、ＮＨ２、ＳＯ３Ｎａ、ＣＯＯＮａ、ＣＯＯＫ、ＯＣＨ３の何れかであり、ｌ、ｍは５〜９、ｎは１〜２０である。）
【化１４】
2004175843.tif 000075
（式中、Ｒは炭素数６〜１０のアルキル基であり、ｎは１〜２０である。）
【化１５】
2004175843.tif 000076
（式中、ＹはＯＨ、ＮＨ２、ＳＯ３Ｎａ、ＣＯＯＮａ、ＣＯＯＫ、ＯＣＨ３の何れかであり、ｍは５〜９、ｎは１〜２０である。）
【化１６】
2004175843.tif 000077
（式中、Ｒ、Ｒ′は炭素数６〜１０のアルキル基であり、ｎは１〜２０である。）
【化１７】
2004175843.tif 000078
（式中、ＹはＯＨ、ＮＨ２、ＳＯ３Ｎａ、ＣＯＯＮａ、ＣＯＯＫ、ＯＣＨ３の何れかであり、ｌ、ｍは５〜９、ｎは１〜２０である。）
【化１８】
2004175843.tif 000079
（式中、Ｒ、Ｒ′は炭素数６〜１０のアルキル基であり、ｎは１〜２０である。）
【化１９】
2004175843.tif 000080
（式中、ＹはＯＨ、ＮＨ２、ＳＯ３Ｎａ、ＣＯＯＮａ、ＣＯＯＫ、ＯＣＨ３の何れかであり、ｌ、ｍは６〜１０、ｎは１〜２０である。）
【請求項３】
着色剤と分散剤の重量比率が１：０．０１〜１：１である請求項１又は２記載のインクジェット熱記録用インク。
【発明の詳細な説明】
【０００１】
【発明の属する技術分野】
本発明は、着色剤として可逆性感熱材料である染料を含有するインクを、該可逆性感熱材料の顕色剤を樹脂で塗布した記録紙又は記録シートに印字し、加熱温度を変えて発色と消色を行うインクジェット熱記録用インクに関するものである。
【０００２】
【従来技術】
近年、情報化社会の発展と共に、複写機やプリンター、ファックス等の記録装置が製品化され、記録紙が情報を伝達したり、保管する媒体として用いられている。また、企業の文書管理の一つとして機密文書の作成・保管の必要性が増加している。しかしながら、上記の記録装置で可視化された文書は機密性という点からみると保管・管理上十分なものとは言えない。
一方、画像の熱発色及び消色が可能な可逆性感熱記録体としては、例えば特許文献１に、「感熱記録層中に、染料前駆体と共に、その顕色剤として、炭素原子数が１１以上の長鎖アルキル基とスルホニルウレア基とを有する特定構造の芳香族化合物を含有させて画像の熱発色及び消色を可能にした可逆性感熱記録体。」が開示されている。しかしこの従来技術は、画像のコントラストや保存性の改善を課題としたものであって、文書の機密性を課題とする本発明とは構成も効果も異なるものである。
上記のような現状であるから、パソコンやワープロで作成された文書をそのまま保管するのではなく、本発明のように消色状態で記録を行うことによって文書の判読を不可能にし、必要な時のみ発色させられるならば理想的である。
【０００３】
【特許文献１】
特開平９−２７２２６１号公報
【０００４】
【発明が解決しようとする課題】
各種の記録方法によって可視化された文書は、機密性という点からみると保管・管理上十分なものがない。本発明の目的は、消色状態のインクジェット記録を行うことにより、第三者によるその文書の判読を不可能にして機密性を高め、必要な時のみ加熱装置によって発色させて判読可能とし、判読後に再度、消色することが可能なインクジェット熱記録用インクを提供することである。
【０００５】
【課題を解決するための手段】
上記課題は、次の１）〜３）の発明によって解決される。
１）  着色剤、湿潤剤、溶媒、及び下記一般式（１）のポリオキシエチレンアルキルフェニルエーテル、一般式（２）のポリオキシエチレンアルキルフェニルエーテル誘導体、一般式（３）のポリオキシエチレンアルキルフェニルエーテル硫酸塩、一般式（４）のポリオキシエチレンアルキルフェニルエーテル硫酸塩誘導体、一般式（５）のポリオキシエチレンジアルキルフェニルエーテル、一般式（６）のポリオキシエチレンジアルキルフェニルエーテル誘導体、一般式（７）のポリオキシエチレンアルキルフェニルエーテルホルムアルデヒド縮合物、一般式（８）のポリオキシエチレンフェニルエーテル誘導体ホルムアルデヒド縮合物、一般式（９）のアルキルフェニル誘導体ホルムアルデヒド縮合物の何れかから選択された少なくとも１種の分散剤から成り、該着色剤が可逆性感熱材料である染料であり、顕色剤を塗布した記録紙に印字した後の加熱温度を変えることにより印字画像の発色、消色を行うことが出来るインクジェット熱記録用インク。
【化２０】
2004175843.tif 000003
（式中、Ｒは炭素数６〜１０のアルキル基であり、ｎは１〜２０である。）
【化２１】
2004175843.tif 000004
（式中、Ｒは炭素数６〜１０のアルキル基、ＸはＯＨ、ＮＨ２、ＳＯ３Ｎａ、ＣＯＯＮａ、ＣＯＯＫ、ＯＣＨ３の何れか、ｎは１〜２０である。）
【化２２】
2004175843.tif 000005
（式中、Ｒは炭素数６〜１０のアルキル基であり、ｎは１〜２０である。）
【化２３】
2004175843.tif 000006
（式中、Ｒは炭素数６〜１０のアルキル基、ＸはＯＨ、ＮＨ２、ＳＯ３Ｎａ、ＣＯＯＮａ、ＣＯＯＫ、ＯＣＨ３の何れか、ｎは１〜２０である。）
【化２４】
2004175843.tif 000007
（式中、Ｒは炭素数６〜１０のアルキル基であり、ｎは１〜２０である。）
【化２５】
2004175843.tif 000008
（式中、Ｒは炭素数６〜１０のアルキル基、ＸはＯＨ、ＮＨ２、ＳＯ３Ｎａ、ＣＯＯＮａ、ＣＯＯＫ、ＯＣＨ３の何れか、ｎは１〜２０である。）
【化２６】
2004175843.tif 000009
（式中、Ｒは炭素数６〜１０のアルキル基であり、ｍは１〜５、ｎは１〜２０である。）
【化２７】
2004175843.tif 000010
（式中、ＸはＯＨ、ＮＨ２、ＳＯ３Ｎａ、ＣＯＯＮａ、ＣＯＯＫ、ＯＣＨ３の何れか、ｍは１〜５、ｎは１〜２０である。）
【化２８】
2004175843.tif 000011
（式中、Ｒは炭素数６〜１０のアルキル基、ＸはＯＨ、ＮＨ２、ＳＯ３Ｎａ、ＣＯＯＮａ、ＣＯＯＫ、ＯＣＨ３の何れか、ｍは１〜５である。）
２）  着色剤、湿潤剤、溶媒、及び下記一般式（１０）のポリオキシエチレン脂肪酸エステル、一般式（１１）のポリオキシエチレン脂肪酸エステル誘導体、一般式（１２）のポリオキシエチレンジ脂肪酸エステル、一般式（１３）のポリオキシエチレンジ脂肪酸エステル誘導体、一般式（１４）のポリオキシエチレンアルキルエーテル、一般式（１５）のポリオキシエチレンアルキルエーテル誘導体、一般式（１６）のポリオキシエチレンジアルキルエーテル、一般式（１７）のポリオキシエチレンジアルキルエーテル誘導体、一般式（１８）のポリオキシエチレンアルキルエーテル脂肪酸エステル、一般式（１９）のポリオキシエチレンアルキルエーテル脂肪酸エステル誘導体の何れかから選択された少なくとも１種の分散剤から成り、該着色剤が可逆性感熱材料であり、顕色剤を塗布した記録紙に印字した後の加熱温度を変えることにより印字画像の発色、消色を行うことが出来るインクジェット熱記録用インク。
【化２９】
2004175843.tif 000012
（式中、Ｒは炭素数６〜１０のアルキル基であり、ｎは１〜２０である。）
【化３０】
2004175843.tif 000013
（式中、ＹはＯＨ、ＮＨ２、ＳＯ３Ｎａ、ＣＯＯＮａ、ＣＯＯＫ、ＯＣＨ３の何れかであり、ｍは５〜９、ｎは１〜２０である。）
【化３１】
2004175843.tif 000014
（式中、Ｒ、Ｒ′は炭素数６〜１０のアルキル基であり、ｎは１〜２０である。）
【化３２】
2004175843.tif 000015
（式中、ＹはＯＨ、ＮＨ２、ＳＯ３Ｎａ、ＣＯＯＮａ、ＣＯＯＫ、ＯＣＨ３の何れかであり、ｌ、ｍは５〜９、ｎは１〜２０である。）
【化３３】
2004175843.tif 000016
（式中、Ｒは炭素数６〜１０のアルキル基であり、ｎは１〜２０である。）
【化３４】
2004175843.tif 000017
（式中、ＹはＯＨ、ＮＨ２、ＳＯ３Ｎａ、ＣＯＯＮａ、ＣＯＯＫ、ＯＣＨ３の何れかであり、ｍは５〜９、ｎは１〜２０である。）
【化３５】
2004175843.tif 000018
（式中、Ｒ、Ｒ′は炭素数６〜１０のアルキル基であり、ｎは１〜２０である。）
【化３６】
2004175843.tif 000019
（式中、ＹはＯＨ、ＮＨ２、ＳＯ３Ｎａ、ＣＯＯＮａ、ＣＯＯＫ、ＯＣＨ３の何れかであり、ｌ、ｍは５〜９、ｎは１〜２０である。）
【化３７】
2004175843.tif 000020
（式中、Ｒ、Ｒ′は炭素数６〜１０のアルキル基であり、ｎは１〜２０である。）
【化３８】
2004175843.tif 000021
（式中、ＹはＯＨ、ＮＨ２、ＳＯ３Ｎａ、ＣＯＯＮａ、ＣＯＯＫ、ＯＣＨ３の何れかであり、ｌ、ｍは６〜１０、ｎは１〜２０である。）
３）  着色剤と分散剤の重量比率が１：０．０１〜１：１である１）又は２）記載のインクジェット熱記録用インク。
【０００６】
以下、上記本発明について詳しく説明する。
本発明のインクジェット熱記録用インクはインクジェットプリンターで印字された状態では当初、無色である。これらの文字や画像を発色・消色させる加熱手段としては加熱ローラーや赤外線ランプ、ホットプレート、温風器等が用いられ、インク中の着色剤（染料）の融点以上に加熱することが可能で、加熱速度が極めて速いものが好ましい。発色させる加熱温度はインク中の染料着色剤や記録紙に塗布された顕色剤の融点以上の温度が必要であり、消色させる加熱温度は顕色剤によって決まる固有の温度である。
インクジェットプリンターで印字した後のインク中の着色剤は、記録層上で融点以上に加熱された顕色剤と溶け合って発色する。そのまま室温まで冷えると着色剤と顕色剤が結合して固まり、発色状態を維持する。
【０００７】
次にこの発色した文字又は画像を消色するには、着色剤や顕色剤の融点よりも低温度に再度加熱すればよく、加熱によって分子が熱で運動し始め、顕色剤が結晶化して着色剤と分離し、消色状態になる。
この消色状態から着色剤と顕色剤の融点以上に加熱すると再度発色し、更に融点より低温度に再度加熱することによって、発色と消色の繰り返しが可能になる。
従って、本発明の可逆性インクジェット熱記録用インクを用いれば、機密を重んじる文書の無色化が可能であり、文書又は画像の作成者と受信者のみが文書を再発色させて見ることが可能となる。
【０００８】
可逆性インクジェット熱記録用インクとしての第一の必要特性は、インクの発色濃度が十分であることである。即ち、発色濃度を満たす着色剤をインク中に溶解又は分散できることである。
第二の必要特性は、印字後の加熱による発色速度と再加熱による消色速度が速いことであり、本発明の可逆性感熱材料はこれらの条件を満たすものである。
第三の必要特性は、インク噴射の安定性であり、インクの噴射方向が曲がったりせず、常に噴射方向が一定していることである。そのため、溶媒によく溶ける着色剤を用い、分散媒によく分散する溶解剤や湿潤剤を用いる必要がある。
可逆性インクジェット熱記録用インクの成分としては、着色剤である染料及び湿潤剤、粘性調整剤、表面張力調整剤、防腐剤等がある。
【０００９】
インク中の着色剤として従来は種々の染料、例えば直接染料、酸性染料、塩基性染料、反応性染料、分散染料等の染料が用いられていたが、本発明のインクジェット熱記録用インクでは可逆性感熱材料である染料を用いる。染料の種類によってはカラー印字画像の記録・消去も可能である。
本発明のインクジェット熱記録用インクには、着色剤としての染料の他に湿潤剤を含有させる。湿潤剤はインクが印字ヘッドのノズルの部分で乾燥したときにもインクの固化を防ぎ、吸湿性によりインクが常に水分を含んだ状態にするものであり、着色剤の溶解性や分散性を低下させないものでなければならない。また、湿潤剤は着色剤の溶解剤を兼ね備えたものが好ましい。
【００１０】
インクに用いられる水系の湿潤剤はとしてはエチレングリコール類が挙げられる。エチレングリコール類にはエチレングリコール、ジエチレングリコール、トリエチレングリコール、テトラエチレングリコール、ポリエチレングリコールＭｗ（分子量）１００、ポリエチレングリコールＭｗ（分子量）２００、ポリエチレングリコールＭｗ（分子量）３００、ポリエチレングリコールＭｗ（分子量）４００等がある。
これらのエチレングリコール類を用いると長期の保存に対してもインクの固化を防ぎ、印字ヘッドが目詰まりすることがない。またインク物性を変化させたりインクを変質させることがなく、安定したインク特性を有するインクジェット熱記録用インクを提供することができる。
同様に非水系の湿潤剤としては使用環境状態で液体のものでなければならない。固化するものはインクの噴射を停止している間にインクが乾燥したときノズルを詰まらせてしまうので使用できない。
【００１１】
本発明者は、着色剤の溶解性や分散性を高め、目詰まりを発生しない着色剤の溶解剤を含有するインクを開発し、上記のようなインクジェット熱記録用インクに必要な特性を兼ね備えたインクを得るという課題を解決することによって本発明に到った。
本発明のインクジェット熱記録用インクは、インクジェットプリンターのインク供給部やインク流路に充填して長期間放置した時にも、インク中の成分が析出することがないため、印字ヘッド部へのインク供給を無理なく行うことができ、インク滴が歪まずに粒子化して吐出できるのでインクの噴射特性が良い。
また、着色剤である染料や顕色剤の溶解性又は分散性が高いため、インクジェットプリンターの印字ヘッド部に充填して６ケ月以上の長期間放置した場合にもノズルの目詰まりがなく、インクの噴射方向が非常に安定している。
インクジェットプリンターに用いる印字ヘッドの種類によりノズル径は広範囲に変化し、例えば５０〜数１００μｍの範囲で変化するが、このような広範囲のノズル径を用いる場合でも、ノズルの目詰まりを引き起さない。
【００１２】
本発明のインクに用いられる着色剤の例としては、次のような染料が挙げられる。
【化３９】
2004175843.tif 000022
【化４０】
2004175843.tif 000023
【００１３】
本発明に用いられる顕色剤としては次のような化合物が挙げられる。
【化４１】
2004175843.tif 000024
【００１４】
次に、図１〜図４により加熱手段を用いた発色と消色状態について説明する。図１はインクジェットによる顕色剤塗布紙への印字状態を示しており、印字後の文字や画像は無色であり判読が出来ない。
図２は印字後の加熱ローラーの加熱による発色状態を示しており、着色剤及び顕色剤の融点以上に印字面を加熱することによって文字や画像が発色して可視化する。
図３は発色後の加熱ローラーの加熱による消色状態を示しており、着色剤及び顕色剤の融点より低温度に再加熱することにより文字や画像の発色した色が消え、無色の状態に戻る。
図４は印字後の赤外線ランプの照射による発色状態を示しており、着色剤及び顕色剤の融点以上になるように印字面を照射し加熱することによって文字や画像が発色して可視化する。
（発色後に赤外線ランプの照射による再加熱を行い、着色剤及び顕色剤の融点よりも低温度にすると、文字や画像の色が消え、無色の状態に戻る。）
文字や画像を記録するのは顕色剤を塗布した紙でもプラスチックシートでもよい。インク中の着色剤又は顕色剤と、記録紙又は記録シート上の顕色剤又は着色剤が溶け合って発色し、鮮明な文字や画像を形成できればよい。
【００１５】
【実施例】
以下、実施例により本発明を更に具体的に説明するが、本発明はこれらの実施例により何ら限定されるものではない。なお、各インク中の材料の配合割合（％）は何れも重量％である。
【００１６】
実施例１
次の材料を混合してインクジェット熱記録用インクを作成した。
・着色剤（染料）                                              ３．０％
【化４２】
2004175843.tif 000025
・分散剤                                                      ２．０％
【化４３】
2004175843.tif 000026
・湿潤剤、溶解剤          ジエチレングリコール              １３．５％
・溶媒                    イオン交換水                      ８１．５％
上記インクを、インクジェットプリンターにより、下記の顕色剤を水溶性樹脂ＰＶＡ（ポリビニルアルコール）で塗布した記録紙に印字する。このときには印字面は無色である。
・記録紙に塗布された顕色剤
【化４４】
2004175843.tif 000027
次に記録紙上に印字された着色剤と記録紙に塗布された顕色剤を加熱ローラーで２００℃に加熱することによって印字した部分が発色する。
発色した画像は再度１３０℃に加熱することによって消色する。
【００１７】
実施例２
次の材料を混合してインクジェット熱記録用インクを作成した。
・着色剤（染料）                                              ３．５％
【化４５】
2004175843.tif 000028
・分散剤                                                      ２．０％
【化４６】
2004175843.tif 000029
・湿潤剤、溶解剤          エチレングリコール                １２．５％
・溶媒                    イオン交換水                      ８１．０％
上記インクを、インクジェットプリンターにより実施例１と同じ顕色剤を水溶性樹脂ＰＶＡで塗布した記録紙に印字する。このときには印字面は無色である。次に記録紙上に印字された着色剤と記録紙に塗布された顕色剤を加熱ローラーで２００℃に加熱することによって印字した部分が発色する。
発色した画像は再度１３０℃に加熱することによって消色する。
【００１８】
実施例３
次の材料を混合してインクジェット熱記録用インクを作成した。
・着色剤（染料）                                              ３．０％
【化４７】
2004175843.tif 000030
・分散剤                                                      ２．０％
【化４８】
2004175843.tif 000031
・湿潤剤、溶解剤          テトラエチレングリコール          １３．０％
・溶媒                    イオン交換水                      ８２．０％
上記インクを、インクジェットプリンターにより実施例１と同じ顕色剤を水溶性樹脂ＰＶＡで塗布した記録紙に印字する。このときには印字面は無色である。次に記録紙上に印字された着色剤と記録紙に塗布された顕色剤を加熱ローラーで２００℃に加熱することによって印字した部分が発色する。
発色した画像は再度１３０℃に加熱することによって消色する。
【００１９】
実施例４
次の材料を混合してインクジェット熱記録用インクを作成した。
・着色剤（染料）                                              ３．０％
【化４９】
2004175843.tif 000032
・分散剤                                                      ２．５％
【化５０】
2004175843.tif 000033
・湿潤剤、溶解剤          トリエチレングリコール            １３．５％
・溶媒                    イオン交換水                      ８１．０％
上記インクを、インクジェットプリンターにより実施例１と同じ顕色剤を水溶性樹脂ＰＶＡで塗布した記録紙に印字する。このときには印字面は無色である。次に記録紙上に印字された着色剤と記録紙に塗布された顕色剤を加熱ローラーで２００℃に加熱することによって印字した部分が発色する。
発色した画像は再度１３０℃に加熱することによって消色する。
【００２０】
実施例５
次の材料を混合してインクジェット熱記録用インクを作成した。
・着色剤（染料）                                              ３．５％
【化５１】
2004175843.tif 000034
・分散剤                                                      ２．５％
【化５２】
2004175843.tif 000035
・湿潤剤、溶解剤          トリエチレングリコール            １３．０％
・溶媒                    イオン交換水                      ８１．０％
上記インクを、インクジェットプリンターにより実施例１と同じ顕色剤を水溶性樹脂ＰＶＡで塗布した記録紙に印字する。このときには印字面は無色である。次に記録紙上に印字された着色剤と記録紙に塗布された顕色剤を加熱ローラーで２００℃に加熱することによって印字した部分が発色する。
発色した画像は再度１３０℃に加熱することによって消色する。
【００２１】
実施例６
次の材料を混合してインクジェット熱記録用インクを作成した。
・着色剤（染料）                                              ３．０％
【化５３】
2004175843.tif 000036
・分散剤                                                      ２．０％
【化５４】
2004175843.tif 000037
・湿潤剤、溶解剤          ジエチレングリコール              １３．０％
・溶媒                    イオン交換水                      ８２．０％
上記インクを、インクジェットプリンターにより実施例１と同じ顕色剤を水溶性樹脂ＰＶＡで塗布した記録紙に印字する。このときには印字面は無色である。次に記録紙上に印字された着色剤と記録紙に塗布された顕色剤を加熱ローラーで２００℃に加熱することによって印字した部分が発色する。
発色した画像は再度１３０℃に加熱することによって消色する。
【００２２】
実施例７
次の材料を混合してインクジェット熱記録用インクを作成した。
・着色剤（染料）                                              ３．０％
【化５５】
2004175843.tif 000038
・分散剤                                                      ２．５％
【化５６】
2004175843.tif 000039
・湿潤剤、溶解剤          エチレングリコール                １３．５％
・溶媒                    イオン交換水                      ８１．０％
上記インクを、インクジェットプリンターにより実施例１と同じ顕色剤を水溶性樹脂ＰＶＡで塗布した記録紙に印字する。このときには印字面は無色である。
次に記録紙上に印字された着色剤と記録紙に塗布された顕色剤を加熱ローラーで２００℃に加熱することによって印字した部分が発色する。
発色した画像は再度１３０℃に加熱することによって消色する。
【００２３】
実施例８
次の材料を混合してインクジェット熱記録用インクを作成した。
・着色剤（染料）                                              ３．５％
【化５７】
2004175843.tif 000040
・分散剤                                                      ２．０％
【化５８】
2004175843.tif 000041
・湿潤剤、溶解剤          テトラエチレングリコール          １３．０％
・溶媒                    イオン交換水                      ８１．５％
上記インクを、インクジェットプリンターにより実施例１と同じ顕色剤を水溶性樹脂ＰＶＡで塗布した記録紙に印字する。このときには印字面は無色である。次に記録紙上に印字された着色剤と記録紙に塗布された顕色剤を加熱ローラーで２００℃に加熱することによって印字した部分が発色する。
発色した画像は再度１３０℃に加熱することによって消色する。
【００２４】
実施例９
次の材料を混合してインクジェット熱記録用インクを作成した。
・着色剤（染料）                                              ３．５％
【化５９】
2004175843.tif 000042
・分散剤                                                      ２．５％
【化６０】
2004175843.tif 000043
・湿潤剤、溶解剤          トリエチレングリコール            １３．５％
・溶媒                    イオン交換水                      ８０．５％
上記インクを、インクジェットプリンターにより実施例１と同じ顕色剤を水溶性樹脂ＰＶＡで塗布した記録紙に印字する。このときには印字面は無色である。
次に記録紙上に印字された着色剤と記録紙に塗布された顕色剤を加熱ローラーで２００℃に加熱することによって印字した部分が発色する。
発色した画像は再度１３０℃に加熱することによって消色する。
【００２５】
実施例１０
次の材料を混合してインクジェット熱記録用インクを作成した。
・着色剤（染料）                                              ３．５％
【化６１】
2004175843.tif 000044
・分散剤                                                      ２．０％
【化６２】
2004175843.tif 000045
・湿潤剤、溶解剤          エチレングリコール                １３．５％
・溶媒                    イオン交換水                      ８１．０％
上記インクを、インクジェットプリンターにより実施例１と同じ顕色剤を水溶性樹脂ＰＶＡで塗布した記録紙に印字する。このときには印字面は無色である。
次に記録紙上に印字された着色剤と記録紙に塗布された顕色剤を加熱ローラーで２００℃に加熱することによって印字した部分が発色する。
発色した画像は再度１３０℃に加熱することによって消色する。
【００２６】
実施例１１
次の材料を混合してインクジェット熱記録用インクを作成した。
・着色剤（染料）                                              ３．０％
【化６３】
2004175843.tif 000046
・分散剤                                                    ２．０％
【化６４】
2004175843.tif 000047
・湿潤剤、溶解剤          トリエチレングリコール            １３．０％
・溶媒                    イオン交換水                      ８２．０％
上記インクを、インクジェットプリンターにより実施例１と同じ顕色剤を水溶性樹脂ＰＶＡで塗布した記録紙に印字する。このときには印字面は無色である。次に記録紙上に印字された着色剤と記録紙に塗布された顕色剤を加熱ローラーで２００℃に加熱することによって印字した部分が発色する。
発色した画像は再度１３０℃に加熱することによって消色する。
【００２７】
実施例１２
次の材料を混合してインクジェット熱記録用インクを作成した。
・着色剤（染料）                                              ３．５％
【化６５】
2004175843.tif 000048
・分散剤                                                      ２．０％
【化６６】
2004175843.tif 000049
・湿潤剤、溶解剤          ジエチレングリコール              １３．５％
・溶媒                    イオン交換水                      ８１．０％
上記インクを、インクジェットプリンターにより実施例１と同じ顕色剤を水溶性樹脂ＰＶＡで塗布した記録紙に印字する。このときには印字面は無色である。
次に記録紙上に印字された着色剤と記録紙に塗布された顕色剤を加熱ローラーで２００℃に加熱することによって印字した部分が発色する。
発色した画像は再度１３０℃に加熱することによって消色する。
【００２８】
実施例１３
次の材料を混合してインクジェット熱記録用インクを作成した。
・着色剤（染料）                                              ３．０％
【化６７】
2004175843.tif 000050
・分散剤                                                      ２．０％
【化６８】
2004175843.tif 000051
・湿潤剤、溶解剤          トリエチレングリコール            １３．５％
・溶媒                    イオン交換水                      ８１．５％
上記インクを、インクジェットプリンターにより実施例１と同じ顕色剤を水溶性樹脂ＰＶＡで塗布した記録紙に印字する。このときには印字面は無色である。
次に記録紙上に印字された着色剤と記録紙に塗布された顕色剤を加熱ローラーで２００℃に加熱することによって印字した部分が発色する。
発色した画像は再度１３０℃に加熱することによって消色する。
【００２９】
実施例１４
次の材料を混合してインクジェット熱記録用インクを作成した。
・着色剤（染料）                                              ３．０％
【化６９】
2004175843.tif 000052
・分散剤                                                      ２．５％
【化７０】
2004175843.tif 000053
・湿潤剤、溶解剤          ジエチレングリコール              １３．０％
・溶媒                    イオン交換水                      ８１．５％
上記インクを、インクジェットプリンターにより実施例１と同じ顕色剤を水溶性樹脂ＰＶＡで塗布した記録紙に印字する。このときには印字面は無色である。
次に記録紙上に印字された着色剤と記録紙に塗布された顕色剤を加熱ローラーで２００℃に加熱することによって印字した部分が発色する。
発色した画像は再度１３０℃に加熱することによって消色する。
【００３０】
実施例１５
次の材料を混合してインクジェット熱記録用インクを作成した。
・着色剤（染料）                                              ３．５％
【化７１】
2004175843.tif 000054
・分散剤                                                      ２．０％
【化７２】
2004175843.tif 000055
・湿潤剤、溶解剤          トリエチレングリコール            １３．５％
・溶媒                    イオン交換水                      ８１．０％
上記インクを、インクジェットプリンターにより実施例１と同じ顕色剤を水溶性樹脂ＰＶＡで塗布した記録紙に印字する。このときには印字面は無色である。
次に記録紙上に印字された着色剤と記録紙に塗布された顕色剤を加熱ローラーで２００℃に加熱することによって印字した部分が発色する。
発色した画像は再度１３０℃に加熱することによって消色する。
【００３１】
実施例１６
次の材料を混合してインクジェット熱記録用インクを作成した。
・着色剤（染料）                                              ３．５％
【化７３】
2004175843.tif 000056
・分散剤                                                      ２．０％
【化７４】
2004175843.tif 000057
・湿潤剤、溶解剤          テトラエチレングリコール          １３．５％
・溶媒                    イオン交換水                      ８１．０％
上記インクを、インクジェットプリンターにより実施例１と同じ顕色剤を水溶性樹脂ＰＶＡで塗布した記録紙に印字する。このときには印字面は無色である。
次に記録紙上に印字された着色剤と記録紙に塗布された顕色剤を加熱ローラーで２００℃に加熱することによって印字した部分が発色する。
発色した画像は再度１３０℃に加熱することによって消色する。
【００３２】
実施例１７
次の材料を混合してインクジェット熱記録用インクを作成した。
・着色剤（染料）                                              ３．０％
【化７５】
2004175843.tif 000058
・分散剤                                                      ２．０％
【化７６】
2004175843.tif 000059
・湿潤剤、溶解剤          エチレングリコール                １３．５％
・溶媒                    イオン交換水                      ８１．５％
上記インクを、インクジェットプリンターにより実施例１と同じ顕色剤を水溶性樹脂ＰＶＡで塗布した記録紙に印字する。このときには印字面は無色である。
次に記録紙上に印字された着色剤と記録紙に塗布された顕色剤を加熱ローラーで２００℃に加熱することによって印字した部分が発色する。
発色した画像は再度１３０℃に加熱することによって消色する。
【００３３】
実施例１８
次の材料を混合してインクジェット熱記録用インクを作成した。
・着色剤（染料）                                              ３．０％
【化７７】
2004175843.tif 000060
・分散剤                                                      ２．５％
【化７８】
2004175843.tif 000061
・湿潤剤、溶解剤          トリエチレングリコール            １４．０％
・溶媒                    イオン交換水                      ８０．５％
上記インクを、インクジェットプリンターにより実施例１と同じ顕色剤を水溶性樹脂ＰＶＡで塗布した記録紙に印字する。このときには印字面は無色である。
次に記録紙上に印字された着色剤と記録紙に塗布された顕色剤を加熱ローラーで２００℃に加熱することによって印字した部分が発色する。
発色した画像は再度１３０℃に加熱することによって消色する。
【００３４】
【発明の効果】
本発明によれば、インクジェットにより、顕色剤が塗布された記録紙に印字し、加熱して発色と消色を行うことができ、機密文書を一時的に消去することが可能なインクジェット熱記録用インクを提供できる。
【図面の簡単な説明】
【図１】インクジェットによる顕色剤塗布紙への印字状態を説明するための図。
【図２】印字後の加熱ローラーの加熱による発色状態を説明するための図。
【図３】発色後の加熱ローラーの加熱による消色状態を説明するための図。
【図４】印字後の赤外線ランプ照射による発色状態を説明するための図。
【図１】
2004175843.tif 000081
【図２】
2004175843.tif 000082
【図３】
2004175843.tif 000083
【図４】
2004175843.tif 000084